(57)【要約】【課題】  十分な強度を持ち、デザイン性、加工性に優れ、クーリング衣料に好適に用いられる吸湿吸水性布地を提供する。【解決手段】  吸水性ポリマーから得られる繊維が紡がれた糸により作成された吸湿吸水性布地、吸水性ポリマーから得られる繊維と補強用繊維との混合繊維が紡がれた糸により作成された吸湿吸水性布地。【特許請求の範囲】
【請求項１】
吸水性ポリマーから得られる繊維が紡がれた糸により作成されたことを特徴とする吸湿吸水性布地。
【請求項２】
前記吸水性ポリマーから得られる繊維の長さが３８〜６０ｍｍである請求項１記載の吸湿吸水性布地。
【請求項３】
吸水性ポリマーから得られる繊維と補強用繊維との混合繊維が紡がれた糸により作成されたことを特徴とする吸湿吸水性布地。
【請求項４】
前記吸水性ポリマーから得られる繊維の長さ及び前記補強用繊維の長さが３８〜６０ｍｍである請求項３記載の吸湿吸水性布地。
【請求項５】
前記補強用繊維がレーヨンもしくはエステルである請求項３または４記載の吸湿吸水性布地。
【請求項６】
湿度５０パーセント以下の環境の紡績工程及び製布工程により、請求項１、２、３、４または５記載の吸湿吸水性布地を製造することを特徴とする吸湿吸水性布地の製造方法。
【発明の詳細な説明】
【技術分野】
【０００１】  この発明は、吸湿吸水性布地及びその製造方法に関する。
【背景技術】
【０００２】  粒状の吸水性ポリマーと不織布とを組み合わせた使い捨てオムツ、また、吸水性ポリマーより得られる繊維の不織布よりなる使い捨てオムツが提供されているが、不織布は強度に乏しいため加工性に優れない等問題があり、製品の自由なデザイン構築が難しかった。一方最近においては気化熱を利用するネッククーラーや下着等のクーリング衣料が開発されている。クーリング衣料はあらかじめ吸水させた水分や汗を吸収し、その水分が気化する際に気化熱を奪うことで冷却性能を発揮するもので、水分や汗の吸収が十分に行われることが望まれる。そのようなクーリング衣料を作成するのに、不織布は強度に乏しく、デザイン性、加工性に優れない問題があった。
【発明の概要】
【発明が解決しようとする課題】
【０００３】  この発明は上記の事情に鑑みて行ったもので、十分な強度を持ち、デザイン性、加工性に優れ、クーリング衣料等に好適に用いられる吸湿吸水性布地を提供することを目的とする。
【課題を解決するための手段】
【０００４】  請求項１の発明では、吸水性ポリマーから得られる繊維が紡がれた糸により作成されたことを特徴とする吸湿吸水性布地を提供する。【０００５】  上記構成の吸湿吸水性布地は、吸湿吸水性を持ち、かつ、布地形態であることで強度を持ち、デザイン性、加工性にも優れる。この発明の吸湿吸水性布地は吸湿吸水性が必要とされる全ての物品に用いられる。吸湿吸水性布地は織物であっても編み物であってもよい。【０００６】  上記の吸水性ポリマーから得られる繊維の長さは、紡績機械に対応して３８〜６０ｍｍとされ、この範囲の長さとされることで紡績が容易になされるとともに安定した構造の糸が得られ、これにより製造容易に、安定した構造で吸湿吸水性に優れる吸湿吸水性布地が得られる。【０００７】  請求項３の発明では、吸水性ポリマーから得られる繊維と補強用繊維との混合繊維が紡がれた糸により作成されたことを特徴とする吸湿吸水性布地を提供する。【０００８】  上記構成の吸湿吸水性布地は、吸湿吸水性を持ち、かつ、布地形態であることで強度を持ち、デザイン性、加工性にも優れる。さらに、補強用繊維が補強作用を果たすことで強度が大である。この発明の吸湿吸水性布地は吸湿吸水性が必要とされる全ての物品に用いられる。吸湿吸水性布地は織物であっても編み物であってもよい。【０００９】  上記の吸水性ポリマーから得られる繊維の長さ及び補強用繊維の長さは、紡績機械に対応して３８〜６０ｍｍとされ、この範囲の長さとされることで紡績が容易になされるとともに安定した構造の糸が得られ、これにより製造容易に、安定した構造で吸湿吸水性に優れる吸湿吸水性布地が得られる。【００１０】  吸水性ポリマーの繊維と補強用繊維とは適宜の割合で混合されればよく、その混合割合によって吸湿吸水性が異なるものが得られるとともに、それに相関して強度、デザイン性、加工性が異なるものが得られ、吸湿吸水性布地の用途に対応して適宜の混合割合が選択される。【００１１】  補強用繊維としては補強機能を持つ合成繊維、天然繊維の適宜の繊維が使用でき、合成繊維としてレーヨンもしくはエステル等が好適に用いられ、とくにレーヨン用いることで吸湿性、光沢、強度があり、デザイン性、加工性に優れる吸湿吸水性布地が得られる。【００１２】  請求項６の発明では、湿度５０パーセント以下の環境の紡績工程及び製布工程により、請求項１、２、３、４または５記載の吸湿吸水性布地を製造することを特徴とする吸湿吸水性布地の製造方法を提供する。【００１３】  上記構成の発明によれば、湿度約５０パーセント以下の環境の紡績工程及び製布工程により製造されることで、製造工程において吸水性ポリマーの繊維に吸湿、吸水されることが回避され、製布工程においても吸水性ポリマーの繊維を含む繊維よりなる糸に吸湿吸水されることが回避され、これにより乾燥状態が保たれた吸湿吸水能力に優れる吸湿吸水性布地が得られる。製布工程は、織り、もしくは、編み作業による。
【発明の効果】
【００１４】  この発明によれば、十分な強度を持ち、デザイン性、加工性に優れる吸湿吸水性布地が得られ、この吸湿吸水性布地を使用することで機能性に優れる各種のクーリング衣料等が提供される。
【発明の好ましい実施形態】
【実施例１】
【００１５】    製造方法
下記全工程を湿度約３５パーセントの環境において行う。
▲１▼  吸水性ポリマーから得られた５１ｍｍ長さの繊維を紡いで糸を得る。
▲２▼  ▲１▼によって得られた糸を織ることで吸湿吸水性布地を得る。
上記製造方法によって得られた吸水性布地Ａは極めて高い吸湿吸水性が確認された。
吸湿吸水性布地Ａは高い吸湿吸水性、保水性が必要とされる建材用（止水等）資材、農業用資材、園芸用資材、土木用資材用として好適に用いられる。
【実施例２】
【００１６】    製造方法
下記全工程を湿度約４０パーセントの環境において行う。
▲１▼  吸水性ポリマーから得られた５１ｍｍの繊維（７０重量％）と約５１ｍｍ長さ          のレーヨン繊維（３０重量％）との混合繊維を得る。
▲２▼  ▲１▼によって得られた混合繊維を紡いで糸を得る。
▲３▼  ▲２▼によって得られた糸を織ることで吸湿吸水性布地を得る。
上記製造方法によって得られた吸湿吸水性布地Ｂは十分に高い吸湿吸水性が確認され  、強度が十分あり、かつ加工性も良いことが確認された。
吸湿吸水性布地Ｂは、高い吸湿吸水性、保水性が必要とされるタオル類、失禁用商品  やオムツや風呂用マットの部材として好適に用いられる。
【実施例３】
【００１７】    製造方法
下記全工程を湿度約４０パーセントの環境において行う。
▲１▼  吸水性ポリマーから得られた５１ｍｍの繊維（４０重量％）と約５１ｍｍ長さ        のレーヨン繊維（６０重量％）との混合繊維を得る。
▲２▼  ▲１▼によって得られた混合繊維を紡いで糸を得る。
▲３▼  ▲２▼によって得られた糸を織ることで吸湿吸水性布地を得る。
上記製造方法によって得られた吸湿吸水性布地Ｃは良好な吸湿吸水性が確認され、強  度が大であるとともに表面光沢持って見栄えが良く、かつ、加工性も優れることが確認  された。
吸湿吸水性布地Ｃは、クーリング機能を持つすべての衣料用として用いられ、とくに  、下着、首巻、帽子等として好適に用いられる。
【実施例４】
【００１８】    製造方法
下記全工程を湿度約４０パーセントの環境において行う。
▲１▼  吸水性ポリマーから得られた５１ｍｍの繊維（１０重量％）と５１ｍｍ長さの          レーヨン繊維（９０重量％）との混合繊維を得る。
▲２▼  ▲１▼によって得られた混合繊維を紡いで糸を得る。
▲３▼  ▲２▼によって得られた糸を織ることで吸湿吸水性布地を得る。
上記製造方法によって得られた吸湿吸水性布地Ｄは吸湿吸水性が確認され、強度が極  めて大であるとともに表面光沢持って見栄えが良く、かつ、加工性も優れることが確認  された。
吸湿吸水性布地Ｄは強度が要求される各種製品に好適に使用できる。
【実施例５】
【００１９】    製造方法
下記全工程を湿度約４０パーセントの環境において行う。
▲１▼  吸湿吸水性ポリマーから得られた５１ｍｍの繊維（４０重量％）と約５１ｍｍ        長さのエステル繊維（６０重量％）との混合繊維を得る。
▲２▼  ▲１▼によって得られた混合繊維を紡いで糸を得る。
▲３▼  ▲２▼によって得られた糸を織ることで吸湿吸水性布地を得る。
上記製造方法によって得られた吸湿吸水性布地Ｅは吸湿吸水性が確認され、実施例３  のものより強度が大であった。
吸湿吸水性布地Ｅは強度が要求される各種製品に好適に使用できる。